(57)【要約】【課題】ヒートシール性、透明性、表面光沢、印刷適性等の特性に優れるとともに、積み重ねられた状態においても高い商品アピール性を発揮することが可能であり、米袋や肥料袋等の重量物の包装袋として好適に用いることができる重包装袋用を提供すること。【解決手段】ポリエチレンとポリプロピレンの共押出しにより形成された積層フィルムから構成され、積層フィルムの内層を形成するポリエチレンがメタロセン触媒により重合され、積層フィルムの外層を形成するポリプロピレンがメタロセン触媒によりランダム重合されてなるとともに、外層を形成するポリプロピレンには、メタロセン触媒により重合されたポリエチレン（Ｌ−ＬＤＰＥ）が５〜５０重量％の割合で混合されてなり、外層と内層との間にはポリエチレンからなる中層が介在されており、外層と中層と内層との厚みの比率が１：１〜４：１〜３であり、この積層フィルムの内層が内面に位置し、外層が外面に位置するように封筒貼りにて形成されている重包装袋とする。【選択図】図５
2008230706.tif 000002
【特許請求の範囲】
【請求項１】
ポリエチレンとポリプロピレンの共押出しにより形成された積層フィルムから構成され、
該積層フィルムの内層を形成するポリエチレンがメタロセン触媒により重合され、該積層フィルムの外層を形成するポリプロピレンがメタロセン触媒によりランダム重合されてなるとともに、
該外層を形成するポリプロピレンには、メタロセン触媒により重合されたポリエチレン（Ｌ−ＬＤＰＥ）が５〜５０重量％の割合で混合されてなり、
前記外層と内層との間にはポリエチレンからなる中層が介在されており、
外層と中層と内層との厚みの比率が１：１〜４：１〜３であり、
この積層フィルムの内層が内面に位置し、外層が外面に位置するように封筒貼りにて形成されてなることを特徴とする重包装袋。
【発明の詳細な説明】
【技術分野】
【０００１】
本発明は、米袋等の重量物を包装する重包装袋に関する。
【背景技術】
【０００２】
米袋や肥料袋は１袋の重容量が大きいことから、店頭等では積み重ねられた状態で保管、販売されているのが一般的である。
これらの袋の表面及び裏面には、袋の内容物である商品の特性をアピールするための様々なデザインの印刷が施されているが、高く積み上げられた状態では袋の側面しか視認できないため、表面及び裏面の印刷のみでは商品アピール性に劣り、高く積み上げられた状態でも充分に高い商品アピール性を得るためには、袋の側面に印刷を施すことが必要となる（図６参照）。
【０００３】
従来、米袋や肥料袋等の重量物を包装する重包装袋をプラスチックフィルムから製造する方法としては、インフレーションフィルム成形法により得られたチューブ状フィルムに印刷を施して製造する方法、シート状フィルムに表面印刷を施した後にヒートシールにて製袋する方法、シート状フィルムに裏面印刷を施し、これを別のシート状フィルムとラミネートした後、ヒートシールにて製袋する方法などが存在している。
【０００４】
しかしながら、これら従来の製袋方法は、いずれも重包装袋への適用において問題点を有していた。
先ず、インフレーションフィルム成形法により得られたチューブ状フィルムに印刷を施す製袋方法では、チューブ状フィルムの両端が予め折り畳まれていることから、両端部に印刷を施すことが困難であるが、製袋した際においてはこの両端部が袋の側面となることから、積み重ねられることが多い重包装袋において商品アピール性に劣るという問題があった。
次に、シート状フィルムに表面印刷を施した後にヒートシールにて製袋する方法では、シートの幅方向の任意の位置に印刷を施すことができるため、製袋形態として落袋強度に優れる封筒貼りを行った場合でも、袋の側面となる部分に様々なデザインを施すことが可能となり、商品アピール性に優れるものの、封筒貼り部のヒートシール強度が低くなるため、積み重ね時や輸送時に大きな引張り力が生じる重包装袋では、ヒートシール部分から袋が破れてしまうおそれがあるという問題があった。
また、シート状フィルムに裏面印刷を施し、これを別のシート状フィルムとラミネートした後、ヒートシールにて製袋する方法では、上記方法と同様に商品アピール性に優れ、さらに裏面印刷であるために袋の外面光沢に優れるものとなるが、封筒貼り部のヒートシール強度が低くなることに加え、ラミネート工程が増えることによるコストアップが生じるという問題があった。
【０００５】
一方、特許文献１には、ポリエチレンフィルム積層体を使用した袋が開示されている。
この特許文献１に開示されたポリエチレンフィルム積層体は、メタロセンを触媒として重合されたポリエチレンフィルムの積層体であり、従来のチーグラー触媒で重合されたポリエチレンフィルムに比べると、透明性やヒートシール性等の点で優れたものであったが、米袋や肥料袋等の重包装袋としての適用を考慮した場合には、充分に満足できる特性を備えているとは言い難かった。
【特許文献１】特開２０００−９４３号公報
【発明の開示】
【発明が解決しようとする課題】
【０００６】
本発明は上記従来技術の有する問題点を悉く解決すべくなされたものであって、ヒートシール性、透明性、表面光沢、印刷適性等の特性に優れるとともに、積み重ねられた状態においても高い商品アピール性を発揮することが可能であり、米袋や肥料袋等の重量物を包装する袋として好適に用いることができる重包装袋を提供せんとするものである。
【課題を解決するための手段】
【０００７】
本発明は、ポリエチレンとポリプロピレンの共押出しにより形成された積層フィルムから構成され、該積層フィルムの内層を形成するポリエチレンがメタロセン触媒により重合され、該積層フィルムの外層を形成するポリプロピレンがメタロセン触媒によりランダム重合されてなるとともに、該外層を形成するポリプロピレンには、メタロセン触媒により重合されたポリエチレン（Ｌ−ＬＤＰＥ）が５〜５０重量％の割合で混合されてなり、前記外層と内層との間にはポリエチレンからなる中層が介在されており、外層と中層と内層との厚みの比率が１：１〜４：１〜３であり、この積層フィルムの内層が内面に位置し、外層が外面に位置するように封筒貼りにて形成されてなることを特徴とする重包装袋に関する。
【発明の効果】
【０００８】
本発明によれば、ポリエチレンとポリプロピレンの共押出しにより形成されるため、ラミネート工程を必要とせず比較的低コストで製造できる重包装袋が得られる。また、積層フィルムの内層を形成するポリエチレンがメタロセン触媒により重合され、該積層フィルムの外層を形成するポリプロピレンがメタロセン触媒によりランダム重合されているため、高いヒートシール強度を発揮することができ、積み重ね時や輸送時に大きな引張り力が生じる重包装袋において、ヒートシール部分から袋が破れてしまうことを防止できる。さらに、製袋形態として封筒貼りを採用しているため、落袋強度に優れ、しかも袋の側面となる部分にも印刷を施すことができるので、積み重ねられて保管・販売されることが多い米袋や肥料袋等において高い商品アピール性を発揮することが可能となる。さらに、優れた表面光沢及び透明性を有し、表面に美麗な印刷を施すことができる重包装袋となる。
また、積層フィルムの外層を形成するポリプロピレンにポリエチレンが５〜５０重量％の割合で混合されているため、高いヒートシール強度と優れた表面光沢を有する重包装袋となる。また、印刷インキ乾燥時におけるフィルム収縮を小さく抑えることができるため、多色印刷の際の柄ずれを防ぎ、美麗な印刷仕上がりを有する重包装袋が得られる。
しかも、ポリプロピレンに混合されるポリエチレンがメタロセン触媒により重合されているため、封筒貼部のヒートシール強度が高い重包装袋を得ることができる。
【発明を実施するための最良の形態】
【０００９】
以下、本発明に係る重包装袋の好適な実施形態について、図面を参照しつつ説明する。
図１は、本発明に係る重包装袋に用いられる積層フィルムの参考実施形態を示す模式断面図である。
参考実施形態に係る重包装袋用積層フィルム（１）は、ポリエチレンからなる内層（２）と、ポリプロピレンからなる外層（３）とから構成された二層構造の積層フィルムである。
このような内層（２）と外層（３）を備えた積層フィルム（１）は共押出しにより形成される。一般的に、製袋用の積層フィルムとしては、共押出しフィルムとラミネートフィルムが存在するが、本発明では共押出しフィルムを用いることで、ラミネート工程を必要とせず比較的低コストで製造することが可能となる。
尚、共押出しの方法は、インフレーション法、Ｔダイ法（フラットダイ法）のいずれであってもよい。
【００１０】
積層フィルム（１）の内層（２）を形成するポリエチレン（Ｌ−ＬＤＰＥ）はメタロセン触媒により重合されたものであり、積層フィルム（１）の外層（３）を形成するポリプロピレン（ランダムＰＰ）はメタロセン触媒によりランダム重合されたものである。
メタロセン触媒により重合されたポリエチレンやポリプロピレンは、側鎖の分岐が少なく、分子量、コモノマーの分布が均一であり、高い透明性、剛性、耐熱性、ヒートシール強度が得られる。
【００１１】
このように、メタロセン触媒により重合されたポリエチレンを内層に、メタロセン触媒によりランダム重合されたポリプロピレンを外層に、それぞれ有する積層フィルム（１）は、内外層いずれも高いヒートシール性を有する為、封筒貼りにて製袋した際に、非常に高いヒートシール強度（ヒートシール部分の剥離強度）が得られ、重包装袋用の積層フィルムとして好適に用いることができる。
また、高耐熱性を有するポリプロピレンを製袋した際の外層（外面）とすることによって、印刷時のフィルムの延びが防がれて美麗な印刷面を得ることが可能となる上に、このポリプロピレンがメタロセン触媒によりランダム重合されているため、優れた表面光沢と高い透明性を有する重包装袋を得ることが可能となる。
【００１２】
また、外層（３）を形成するポリプロピレンにはポリエチレンが混合される。
ポリエチレンの割合は、混合樹脂全体の５〜５０重量％、より好ましくは１０〜４０重量％とされる。
これは、ポリエチレンの割合が５％未満であると、封筒貼りした際のヒートシール強度が弱くなり、５０％を超えると、表面光沢の低下や印刷インキ乾燥時のフィルム収縮の増加を招くからである。
【００１３】
上記外層（３）を形成するポリプロピレンに混合されるポリエチレンには、メタロセン触媒により重合されたものが用いられる。
このように、外層（３）を形成するポリプロピレンに混合されるポリエチレンを、メタロセン触媒により重合されたものとすることにより、封筒貼りにて製袋した際に、より高いヒートシール強度（ヒートシール部分の剥離強度）と高い透明性、光沢が得られ、重包装袋用の積層フィルムとして好適に用いることができる。
【００１４】
このような二層構造からなる参考実施形態の積層フィルム（１）において、外層と内層の厚みの比率は、外層を１としたときに内層が１〜４であることが好ましい。これは、内層が薄すぎると低温落袋時に破袋しやすく、またヒートシール強度の低下や低温でのヒートシール適性に劣ることとなり、逆に厚すぎると印刷インキ乾燥時に熱収縮が大きくなり、いずれの場合も好ましくないからである。
【００１５】
図２は、本発明に係る重包装袋用積層フィルムの実施形態を示す模式断面図である。
本実施形態に係る重包装袋用積層フィルム（１）は、ポリエチレンからなる内層（２）と、ポリエチレンからなる中層（４）と、ポリプロピレンからなる外層（３）とから構成された三層構造を有している。
このような内層（２）と中層（４）と外層（３）を備えた積層フィルム（１）は共押出しにより形成される。尚、共押出しの方法は、インフレーション法、Ｔダイ法（フラットダイ法）のいずれであってもよい。
【００１６】
本実施形態に係る積層フィルム（１）において、ポリエチレンからなる内層（２）及びポリプロピレンからなる外層（３）については、上記参考実施形態の積層フィルムに用いられる内層（２）及び外層（３）と全く同様の構成を採用することができる。
すなわち、積層フィルム（１）の内層（２）を形成するポリエチレンはメタロセン触媒により重合されたものであり、積層フィルム（１）の外層（３）を形成するポリプロピレンはメタロセン触媒によりランダム重合されたものである。
【００１７】
また、外層（３）を形成するポリプロピレンにはポリエチレンが混合され、混合されるポリエチレンの割合は、混合樹脂全体の５〜５０重量％、より好ましくは１０〜４０重量％とされる。
そして、上記外層（３）を形成するポリプロピレンに混合されるポリエチレンには、メタロセン触媒により重合されたものが用いられる。
【００１８】
上記したように、ポリエチレンからなる内層（２）及びポリプロピレンからなる外層（３）について、参考実施形態の積層フィルムに用いられる内層（２）及び外層（３）と全く同様の構成を採用することにより、上記参考実施形態の説明で述べたのと同様の優れた作用効果が奏され、重包装袋用の積層フィルムとして極めて好適なものとなる。
【００１９】
本実施形態に係る積層フィルム（１）が、参考実施形態のものと異なっている点は、ポリエチレンからなる内層（２）及びポリプロピレンからなる外層（３）の間に、ポリエチレンからなる中層（４）が介在されている点である。
中層（４）を形成するポリエチレンとしては、従来のチーグラー触媒で重合されたポリエチレン（Ｌ−ＬＤＰＥ）を使用すればよい。
このように、ポリエチレンからなる内層（２）及びポリプロピレンからなる外層（３）の間に、ポリエチレンからなる中層（４）を介在させることによって、参考実施形態の積層フィルムに比べて低温でのヒートシール適性を確保しながら、印刷インキ乾燥時の熱収縮が小さいという点で優れたものとなる。
【００２０】
このような三層構造からなる本実施形態の積層フィルム（１）において、外層と中層と内層の厚みの比率は、外層を１としたときに中層が１〜４、内層が１〜３であることが好ましい。これは、中層が薄すぎると印刷インキ乾燥時の熱収縮が大きくなり、厚すぎると低温でのヒートシール性が劣ることとなり、内層が薄すぎるとヒートシール強度の低下となり、厚すぎると印刷インキ乾燥時の熱収縮が大きくなり、いずれの場合も好ましくないからである。
【００２１】
尚、本発明においては、本実施形態の積層フィルムにおいて、中層（４）として従来のチーグラー触媒で重合されたポリエチレン（Ｌ−ＬＤＰＥ）に代えてメタロセン触媒で重合されたポリエチレン（Ｌ−ＬＤＰＥ）、ＨＤＰＥ、ＬＤＰＥ等を用いることも可能である。
また、中層（４）を二層以上に形成して、全体として四層以上の多層構造を有する積層フィルムとすることも可能である。
【００２２】
本発明に係る重包装袋は、上記した本実施形態の積層フィルム（１）を用いて、該積層フィルム（１）の内層（２）が内面に位置し、外層（３）が外面に位置するように封筒貼りにより形成される。
図３乃至図５は、本発明に係る重包装袋の製造方法を示す概略図である。尚、図３では、本実施形態に係る積層フィルム（１）を使用した場合が示されている。
本発明に係る重包装袋は、上記した本実施形態の積層フィルム（１）、即ちメタロセン触媒により重合されたポリエチレンからなる内層（２）とメタロセン触媒によりランダム重合されたポリプロピレンからなる外層（３）とを備えた共押出しにより製造された積層フィルム（１）を使用して製造される。
【００２３】
先ず、この積層フィルム（１）の外層（３）表面に所望のデザインの印刷が施される。
そして、積層フィルム（１）の印刷が施された外層（３）が表面側、内層（２）が内面側となるように、フィルムの対向する左右両辺を内向きに折り曲げる（図４参照）。
そして、折り曲げられた左右両辺の端部同士を所定幅で重ね合わせ、その重なり合った部分（５）と下辺部の所定幅部分（６）を熱溶着により封止することによって、本発明に係る重包装袋（７）が得られる。
【実施例】
【００２４】
以下、本発明において用いられる積層フィルムの実施例及び比較例を示すことによって本発明の効果をより明確なものとする。但し、本発明は以下の実施例に限定されるものではない。
１．積層フィルムの製造
（実施例１）
三層空冷インフレーションフィルム成形機（モダンマシナリー社製、外層機５５ｍｍφ、中層機６５ｍｍφ、内層機５５ｍｍφ、ダイス４５０φ）にて、外層がメタロセン触媒で重合されたランダムＰＰ（日本ポリケム社製、ウィンテックＷＦＸ４ＴＡ  ＭＦＲ７．０、密度０．９００ｇ／ｃｍ３）（以下、ＰＰ−１と略）とメタロセン触媒で重合されたＬ−ＬＤＰＥ（日本ポリケム社製、カーネルＰＥ３４０  ＭＦＲ３．５、密度０．８８０ｇ／ｃｍ３）（以下、ＰＥ−１と略）を９０：１０の比率で混合したものであり、中層がチーグラー触媒で重合されたＬ−ＬＤＰＥ（以下、ＰＥ−２と略）であり、内層がメタロセン触媒で重合されたＬ−ＬＤＰＥ（日本ポリケム社製、カーネルＰＥ２７０  ＭＦＲ２．５、密度０．９０７ｇ／ｃｍ３）（以下、ＰＥ−３と略）である三層積層フィルムを製造した。
成形温度は１８５℃であり、得られたフィルムは厚み９０μｍ、幅７４０ｍｍ、各層の厚み比が外層：中層：内層＝１：３：２であった。
（実施例２）
実施例１において、外層を形成するＰＰ−１とＰＥ−１の混合比率を７０：３０にした以外は実施例１と同じ条件で三層積層フィルムを製造した。
【００２５】
（比較例１）
実施例１において、外層をＰＰ−１のみから形成した以外は実施例１と同じ条件で三層積層フィルムを製造した。
（比較例２）
実施例１において、外層を形成するＰＰ−１とＰＥ−１の混合比率を４０：６０にした以外は実施例１と同じ条件で三層積層フィルムを製造した。
（比較例３）
実施例１において、外層をチーグラー触媒で重合されたランダムＰＰ（日本ポリケム社製、ノバテックＦＧ３Ｄ、ＭＦＲ７．０、密度０．９００ｇ／ｃｍ３）とＰＥ−１を７０：３０の比率で混合したもので形成した以外は実施例１と同じ条件で三層積層フィルムを製造した。
【００２６】
（比較例４）
実施例１において、外層をＰＥ−１とチーグラー触媒で重合されたＬ−ＬＤＰＥ（東ソー社製、ルミタック１２−１  ＭＦＲ０．８、密度０．９００ｇ／ｃｍ３）とを７０：３０の比率で混合したもので形成した以外は実施例１と同じ条件で三層積層フィルムを製造した。
（比較例５）
実施例２において、内層をチーグラー触媒で重合されたＬ−ＬＤＰＥ（東ソー社製、ニポロンＺ  ＺＦ２２０、ＭＦＲ２．０、密度０．９１３ｇ／ｃｍ３）から形成した以外は実施例２と同じ条件で三層積層フィルムを製造した。
（比較例６）
実施例１において、外層をメタロセン触媒で重合されたＬ−ＬＤＰＥ（宇部興産社製、ユメリット４５４０Ｆ、ＭＦＲ４．０、密度０．９４４ｇ／ｃｍ３）から形成した以外は実施例１と同じ条件で三層積層フィルムを製造した。
【００２７】
上記実施例１〜２、比較例１〜６の積層フィルムの構成を表１にまとめた。
尚、表１において、メタロセン触媒で重合されたランダムＰＰは「ＰＰ−Ｍ」、チーグラー触媒で重合されたランダムＰＰは「ＰＰ−Ｚ」、メタロセン触媒で重合されたポリエチレンは「ＰＥ−Ｍ」、チーグラー触媒で重合されたポリエチレンは「ＰＥ−Ｚ」と略した。
【００２８】
【表１】
2008230706.tif 000003
【００２９】
２．特性評価
上記実施例１〜２、比較例１〜６により得られたシート状の積層フィルムについて、印刷適性、封筒貼部シール強度、透明性、表面光沢の各項目を評価した。結果を表２に示す。
【００３０】
【表２】
2008230706.tif 000004
【００３１】
尚、各項目の評価方法は以下の通りとした。
印刷適性は、６色グラビア転輪印刷機（中島精機エンジニアリング製ＧＥ−２−６、シリンダー幅１１００ｍｍ、巻出テンション１００Ｎ、巻取テンション７０Ｎ、乾燥温度４０℃、印刷速度１５０ｍ／ｍｉｎ）を用いて、シート状フィルム（厚み９０μｍ、幅７４０ｍｍ）の表面に６色印刷を施し、印刷されたフィルムの柄の重なり部分の最大にずれた距離をフィルムの幅方向と長さ方向でそれぞれ測定し、ずれた距離が０．５ｍｍ未満のものを○、０．５〜１．０ｍｍのものを△、１．０ｍｍより大きいものを×と評価した。
封筒貼部シール強度は、シート状の積層フィルムの表面（外層）と裏面（内層）を重ね合わせ、ヒートシーラー機（志賀包装機製）を用いて、シール温度１２０℃、シール圧力０．１ＭＰａ、シール時間１秒の条件でヒートシールを行い、その後シール幅１５ｍｍの短冊状に切り出し、引張試験機（島津製作所製ＡＧＳ１００Ｄ、シール幅１５ｍｍ、引張速度３００ｍ／ｍｉｎ）を用いてシールされている部分の剥離強度を測定し、剥離強度が１８Ｎ／１５ｍｍ以上のものを○、１３〜１７Ｎ／１５ｍｍのものを△、１２Ｎ／１５ｍｍ以下のものを×と評価した。
透明性は、ＪＩＳ  Ｋ７１０５に準拠してヘイズ値を測定した。
表面光沢は、ＪＩＳ  Ｋ７１０５に準拠してグロス値を測定した。
【００３２】
表２の結果から明らかなように、実施例１〜２により得られた積層フィルムは、印刷適性、封筒貼部シール強度、透明性、表面光沢の全ての評価項目において優れた特性値を示し、重包装袋用のフィルムとして極めて好適に用いられることが分かった。
これに対して、比較例１〜６により得られた積層フィルムは、印刷適性、封筒貼部シール強度、透明性、表面光沢の全ての評価項目において高い特性を示すものはなく、重包装用袋のフィルムとして満足できる品質のものは得られなかった。
【００３３】
比較例の結果を更に詳しく考察すると、外層を形成するポリプロピレンにポリエチレンが混合されていないと封筒貼部シール強度が低くなり（比較例１参照）、外層を形成するポリプロピレンに混合されるポリエチレンの比率が多いと（５０％超）、印刷適性、透明性、表面光沢が悪くなり（比較例２参照）、外層を形成するポリプロピレンがチーグラー触媒で重合されたものであると封筒貼部シール強度及び表面光沢が低くなり（比較例３参照）、外層のポリプロピレンに混合されるポリエチレンまたは内層を形成するポリエチレンがチーグラー触媒で重合されたものであると封筒貼部シール強度、透明性、表面光沢が低くなり（比較例４及び５参照）、外層をポリエチレンから形成すると印刷適性、封筒貼部シール強度、透明性、表面光沢が悪くなることが分かった（比較例６参照）。
【００３４】
この結果から、重包装袋用のフィルムに要求される印刷適性、封筒貼部シール強度、透明性、表面光沢の全ての評価項目で優れた特性を得るためには、Ａ）外層をポリプロピレン、内層をポリエチレンから形成すること、Ｂ）内層を形成するポリエチレンがメタロセン触媒により重合されていること、Ｃ）外層を形成するポリプロピレンがメタロセン触媒によりランダム重合されていること、Ｄ）外層を形成するポリプロピレンにポリエチレンが５〜５０重量％の割合で混合されていること、Ｅ）外層を形成するポリプロピレンに混合されたポリエチレンがメタロセン触媒により重合されたものであること、という５つの条件を全て満足する必要があるといえる。そして、本発明において用いられる積層フィルムはこれらの条件を全て満たしている。
【００３５】
また、重包装袋として高い商品アピール性を得るためには、Ｆ）封筒貼りによる製袋であることが要求され、製造コストの面からは、Ｇ）共押出しによる製造であることが要求されるが、本発明はこれらの要求も全て満たすものである。
【産業上の利用可能性】
【００３６】
本発明は、米袋や肥料袋等の重量物を収容する重包装袋に対して適用可能である。
【図面の簡単な説明】
【００３７】
【図１】本発明に係る重包装袋において用いられる積層フィルムの参考実施形態を示す模式断面図である。
【図２】本発明に係る重包装袋において用いられる積層フィルムの実施形態を示す模式断面図である。
【図３】本発明に係る重包装袋の製造方法を示す概略図である。
【図４】本発明に係る重包装袋の製造方法を示す概略図である。
【図５】本発明に係る重包装袋の製造方法を示す概略図である。
【図６】重包装袋を積み重ねた状態を示す側面図である。
【符号の説明】
【００３８】
１      重包装袋用積層フィルム
２      内層
３      外層
７      重包装袋
【図１】
2008230706.tif 000005
【図２】
2008230706.tif 000006
【図３】
2008230706.tif 000007
【図４】
2008230706.tif 000008
【図５】
2008230706.tif 000009
【図６】
2008230706.tif 000010